(57)【特許請求の範囲】
【請求項１】
基材層とコート層とを含む透明積層フィルムであって、前記コート層が、ＪＩＳ  Ｂ０６１０に準拠した転がり円最大高さうねり（ＷＥＭ）５〜１５μｍ及び算術平均粗さ（Ｒａ）０．５μｍ以上の表面形状を有する透明積層フィルム。
【請求項２】
コート層が、算術平均粗さ（Ｒａ）０．５〜５μｍの表面形状を有する請求項１記載の透明積層フィルム。
【請求項３】
コート層が、粒子及びバインダー成分を含む請求項１又は２記載の透明積層フィルム。
【請求項４】
バインダー成分が、多官能（メタ）アクリレートとウレタン（メタ）アクリレート及び／又は熱可塑性エラストマーとを含む請求項３記載の透明積層フィルム。
【請求項５】
全光線透過率が８５％以上であり、かつヘイズが１〜３０％である請求項１〜４のいずれかに記載の透明積層フィルム。
【請求項６】
ペン入力デバイスのディスプレイの表面に配設される請求項１〜５のいずれかに記載の透明積層フィルム。
【請求項７】
ディスプレイが透過型ディスプレイである請求項６記載の透明積層フィルム。
【請求項８】
ペン入力デバイスが、ペン先がプラスチックで形成されたペンを用いるデバイスである請求項６又は７記載の透明積層フィルム。
【発明の詳細な説明】
【技術分野】
【０００１】
本発明は、ペン入力されるタッチパネルディスプレイやペンタブレットなどの入力面のフィルムとして利用される透明積層フィルムに関する。
【背景技術】
【０００２】
マンマシンインターフェースとしての電子ディスプレイの進歩に伴い、対話型の入力システムが普及し、なかでもタッチパネル（座標入力装置）をディスプレイと一体化した装置がＡＴＭ（現金自動受払機）、商品管理、アウトワーク（外交、セールス）、案内表示、娯楽機器などで広く使用されている。液晶ディスプレイなどの軽量・薄型ディスプレイでは、キーボードレスにでき、その特長が活きることから、モバイル機器にもタッチパネルが使用されるケースが増えている。タッチパネルは、指やペンなどの入力手段によって所定位置を押圧することにより、コンピュータなどに所定の情報等を入力する装置であり、位置検出の方法により、光学方式、超音波方式、静電容量方式、抵抗膜方式などに分類できる。これらの方式のうち、静電容量方式は、静電容量の変化を利用し、位置の検出を行う方式であるが、近年、機能性に優れる点から、ＩＴＯグリッド方式を採用する投影型静電容量方式タッチパネルが、スマートフォン、携帯電話、電子ペーパー、タブレット型パーソナルコンピュータ（ＰＣ）、ペンタブレット、遊戯機器などのモバイル機器で採用されて脚光を浴びている。なかでも、近年、入力手段としてペンを利用したペン入力型タッチパネルも普及しており、スマートフォン、電子ペーパー、タブレット型ＰＣ、ペンタブレット、遊戯機器、ＰＣなどにおいて利用が増加している。タッチパネルのディスプレイの表面には、用途に応じて、ハードコートフィルム、アンチニュートンリングフィルム、軟質フィルムなどが利用されている。さらに、近年では、コンピュータ用のポインティングデバイスとしてペン入力を利用するペンタブレットも普及しており、前記タッチパネルも含め、ペン入力デバイスと称されている。また、表示パネルの画素数がフルハイビジョンテレビの４倍ある高解像度のテレビ（４Ｋテレビ）のディスプレイにタッチパネルを搭載したテレビや、建築分野や医療分野で利用される高解像度のペン入力デバイスも開発されており、これらのデバイスでは、高度な透明性も要求される。さらに、ペン入力デバイスが様々な用途に普及するにつれて、ペン入力における書き心地についても高度な機能が要求されている。
【０００３】
特開２０１０−１５３２９８号公報（特許文献１）には、指でタッチする際の触感が優れたタッチパネル用の透明導電性積層フィルムとして、ポリエステルフィルムからなる基材の片方の面にハードコート層が積層され、他方の面に金属酸化物からなる透明導電層が積層された積層フィルムであって、ハードコート層の領域表面平均粗さが０．０８〜０．３０μｍ、ＫＥＳ表面摩擦特性値の平均摩擦係数ＭＩＵが０．１３〜０．１７、摩擦係数の変動ＭＭＤが０．００６〜０．０１５であるタッチパネル用積層フィルムが開示されている。
【０００４】
しかし、この文献には、ペン入力のタッチパネルは記載されておらず、ペン入力の書き心地について記載されていない。さらに、この積層フィルムをタッチパネルに適用しても、ペン入力による書き心地が十分ではなく、例えば、鉛筆のような書き心地にはほど遠い。
【０００５】
特開２０１４−９７６４９号公報（特許文献２）には、表面のペン入力による書き心地が改善されたペン入力型タッチパネルのディスプレイに使用される透明フィルムとして、透明基材フィルムとこの透明基材フィルムの少なくとも一方の面に形成されたコート層とを含む透明フィルムであって、ＪＩＳ  Ｋ７１３６に準拠した全光線透過率が８５％以上であり、かつ前記コート層が、ＪＩＳ  Ｂ０６１０に準拠した転がり円最大高さうねり（ＷＥＭ）が１５μｍ以上である表面形状を有する透明フィルムが開示されている。
【０００６】
しかし、この透明フィルムでは、ペン入力による書き心地は向上できるものの、ペン先の磨耗が激しい。なお、ペン入力による書き心地を表面の凹凸形状で制御すると、凹凸形状によりペン先が磨耗し易くなるため、ペン入力による書き心地とペン先の磨耗の抑制とはトレードオフの関係にあり、両立が困難である。
【先行技術文献】
【特許文献】
【０００７】
【特許文献１】特開２０１０−１５３２９８号公報（請求項１、段落［０００１］［０００４］［０００６］）
【特許文献２】特開２０１４−９７６４９号公報（請求項１、段落［０００１］［００１３］）
【発明の概要】
【発明が解決しようとする課題】
【０００８】
従って、本発明の目的は、ペン入力による書き心地に優れ、かつペン先の磨耗も抑制できる透明積層フィルムを提供することにある。
【０００９】
本発明の他の目的は、透明性などの光学特性に優れ、ディスプレイの視認性を向上できる透明積層フィルムを提供することにある。
【００１０】
本発明のさらに他の目的は、硬度が高く、耐擦傷性にも優れた透明積層フィルムを提供することにある。
【課題を解決するための手段】
【００１１】
本発明者は、前記課題を達成するため鋭意検討の結果、転がり円最大高さうねり（ＷＥＭ）５〜１５μｍ及び算術平均粗さ（Ｒａ）０．５μｍ以上の表面形状を有するコート層を基材層と組み合わせることにより、ペン入力による書き心地を向上でき、かつペン先の磨耗も抑制できることを見出し、本発明を完成した。
【００１２】
すなわち、本発明の透明積層フィルムは、基材層とコート層とを含む透明積層フィルムであって、前記コート層が、ＪＩＳ  Ｂ０６１０に準拠した転がり円最大高さうねり（ＷＥＭ）５〜１５μｍ及び算術平均粗さ（Ｒａ）０．５μｍ以上の表面形状を有する。前記コート層は、算術平均粗さ（Ｒａ）０．５〜５μｍの表面形状を有していてもよい。前記コート層は、粒子及びバインダー成分を含んでいてもよい。前記バインダー成分は、多官能（メタ）アクリレートとウレタン（メタ）アクリレート及び／又は熱可塑性エラストマーとを含んでいてもよい。本発明の透明積層フィルムは、全光線透過率が８５％以上であり、かつヘイズが１〜３０％であってもよい。本発明の透明積層フィルムは、ペン入力デバイスのディスプレイの表面に配設されていてもよい。前記ディスプレイは透過型ディスプレイであってもよい。前記ペン入力デバイスは、ペン先がプラスチックで形成されたペンを用いるデバイスであってもよい。
【発明の効果】
【００１３】
本発明では、転がり円最大高さうねり（ＷＥＭ）５〜１５μｍ及び算術平均粗さ（Ｒａ）０．５μｍ以上の表面形状を有するコート層と基材層とが組み合わされているため、ペン入力による書き心地（例えば、紙に対する鉛筆のような書き心地）を向上でき、かつペン先の磨耗も抑制できる。また、粒径分布の幅が狭く、かつ比較的粒径の大きい粒子を少量配合することなどにより、透明性などの光学特性を向上でき、ヘイズも低減できる。そのため、このような透明積層フィルムは、ディスプレイの視認性を向上でき、透過型ディスプレイに有効に利用できる。さらに、前記コート層のバインダー成分として多官能（メタ）アクリレートを用いると、硬度及び耐擦傷性も向上できる。
【発明を実施するための形態】
【００１４】
本発明の透明積層フィルムは、ペン入力デバイスのディスプレイの表面に配設され、かつ基材層とコート層とを含む。
【００１５】
［基材層］
基材層は、透明材料で形成されていればよく、用途に応じて選択でき、ガラスなどの無機材料であってもよいが、強度や成形性などの点から、有機材料が汎用される。有機材料としては、硬化性樹脂であってもよいが、成形性などの点から、熱可塑性樹脂が好ましい。熱可塑性樹脂としては、例えば、ポリオレフィン、スチレン系樹脂、アクリル系樹脂、塩化ビニル系樹脂、ポリビニルアルコール系樹脂、ポリアセタール、ポリエステル（ポリアリレートを含む）、ポリカーボネート、ポリアミド、ポリイミド、ポリスルホン系樹脂、ポリフェニレンエーテル系樹脂、ポリフェニレンスルフィド系樹脂、フッ素樹脂、セルロース誘導体などが挙げられる。これらの熱可塑性樹脂は、単独で又は二種以上組み合わせて使用できる。熱可塑性樹脂を透明樹脂で形成すると、タッチパネルのディスプレイなど、透明性が要求されるペン入力デバイスで使用できる。
【００１６】
これらの熱可塑性樹脂のうち、環状ポリオレフィン、ポリエステル、ポリメタクリル酸メチル系樹脂、ビスフェノールＡ型ポリカーボネート、セルロースエステルなどが好ましく、セルロースエステル、ポリエステルが特に好ましい。
【００１７】
セルロースエステルとしては、セルローストリアセテート（ＴＡＣ）などのセルロースアセテート、セルロースアセテートプロピオネート、セルロースアセテートブチレートなどのセルロースアセテートＣ３−４アシレートなどが挙げられる。ポリエステルとしては、ポリエチレンテレフタレート（ＰＥＴ）、ポリエチレンナフタレート（ＰＥＮ）などのポリアルキレンアリレートなどが挙げられる。
【００１８】
これらのうち、諸特性のバランスに優れる点から、ＰＥＴやＰＥＮなどのポリＣ２−４アルキレンアリレートが好ましく、耐熱性の点から、ＰＥＮなどのポリＣ２−４アルキレンナフタレート樹脂が特に好ましい。さらに、有機材料で形成された基材層は、二軸延伸したフィルムであってもよい。
【００１９】
基材層は、有機材料で形成されている場合、透明性を損なわない範囲で、必要に応じて、慣用の添加剤、例えば、硬化剤又は架橋剤、他の樹脂成分、安定化剤（酸化防止剤、紫外線吸収剤、耐光安定剤、熱安定化剤など）、充填剤、着色剤、結晶核剤、可塑剤、難燃剤、難燃助剤、帯電防止剤、分散剤、界面活性剤、ワックス、抗菌剤などを含んでいてもよい。これらの添加剤は、単独で又は二種以上組み合わせて使用できる。添加剤の割合は、例えば、基材層全体に対して０．０１〜１０重量％（特に０．１〜５重量％）程度である。なお、基材層は、粒状充填剤を含んでいてもよいが、内部ヘイズを抑制できる点からも、粒状充填剤（微粒子）を含まないのが好ましく、光の波長よりも大きなサイズの他の添加剤も含まないのが好ましい。
【００２０】
基材層の平均厚みは、特に限定されず、取り扱い性などの点から、１０μｍ以上であってもよく、例えば１２〜５００μｍ、好ましくは２０〜３００μｍ、さらに好ましくは３０〜２００μｍ程度である。
【００２１】
［コート層］
コート層は、通常、基材層の少なくとも一方の面（特に一方の面）に積層されている。
【００２２】
（コート層の特性）
コート層は、特定の転がり円最大高さうねり（ＷＥＭ）と特定の算術平均粗さ（Ｒａ）とを組み合わせた適度な表面凹凸形状を有することにより、トレードオフの関係にあり、従来の技術常識では両立が困難であったペン入力による書き心地の向上と、入力手段であるペンのペン先の磨耗の抑制とを両立できる。
【００２３】
詳しくは、コート層は、表面において、ＪＩＳ  Ｂ０６１０に準拠した転がり円最大高さうねり（ＷＥＭ）が５〜１５μｍであり、用途に応じて選択でき、書き心地に重点がある用途では、例えば５〜８μｍ、好ましくは５．３〜７μｍ、さらに好ましくは５．４〜６．５μｍ（特に５．５〜６μｍ）程度であり、ペン先磨耗の抑制や光学特性に重点がある用途では、例えば５．５〜１４μｍ、好ましくは６〜１３μｍ、さらに好ましくは７〜１２μｍ（特に８〜１０μｍ）程度である。ＷＥＭが小さすぎると、ペン入力型タッチパネルのディスプレイにおいて、滑らずに引っ掛かりすぎて、抵抗感が発生し易く、大きすぎると、ペン先の磨耗が激しくなる虞がある。
【００２４】
本明細書では、転がり円最大高さうねり（ＷＥＭ）は、ＪＩＳ  Ｂ０６１０に準拠して測定でき、詳細には、後述の実施例に記載された方法で測定できる。
【００２５】
さらに、コート層は、表面において、ＪＩＳ  Ｂ０６１０に準拠した算術平均粗さ（Ｒａ）は０．５μｍ以上（例えば０．５〜５μｍ）であり、書き心地に重点がある用途では、例えば０．５〜３μｍ、好ましくは０．６〜２μｍ、さらに好ましくは０．７〜１．５μｍ（特に０．８〜１μｍ）程度であり、ペン先磨耗の抑制や光学特性に重点がある用途では、例えば０．５〜２μｍ（例えば０．５１〜１．５μｍ）、好ましくは０．５２〜１μｍ（例えば０．５２〜０．８μｍ）、さらに好ましくは０．５２〜０．７μｍ（特に０．５３〜０．６μｍ）程度である。Ｒａが大きすぎると、ペン先の磨耗が激しくなる虞がある。
【００２６】
本明細書では、Ｒａは、ＪＩＳ  Ｂ０６０１に準拠した方法で測定でき、詳細には、後述の実施例に記載された方法で測定できる。
【００２７】
コート層の平均厚み（平坦部の平均厚み）は、特に限定されず、３μｍ以上であってもよく、例えば３〜５０μｍ、好ましくは５〜３０μｍ、さらに好ましくは７〜２０μｍ（特に８〜１５μｍ）程度である。コート層の厚みが大きすぎると、前記表面形状を形成するのが困難となる虞がある。なお、コート層の厚みは、例えば、光学式膜厚計を用いて、任意の１０箇所の平均値として測定できる。
【００２８】
前記表面形状を有するコート層の製造方法は、特に限定されず、成形型を利用する方法などであってもよいが、簡便性の点から、粒子を利用する方法が好ましい。粒子を利用する方法で得られたコート層は、粒子及びバインダー成分を含んでいてもよい。
【００２９】
（粒子）
粒子の材質は、特に限定されず、無機粒子であってもよく、有機粒子であってもよい。
【００３０】
無機粒子としては、例えば、金属単体、金属酸化物、金属硫酸塩、金属珪酸塩、金属リン酸塩、金属炭酸塩、金属水酸化物、ケイ素化合物、フッ素化合物、天然鉱物などが挙げられる。無機粒子は、カップリング剤（チタンカップリング剤、シランカップリング剤）により表面処理されていてもよい。これらの無機粒子は、単独で又は二種以上組み合わせて使用できる。これらの無機粒子のうち、透明性などの点から、酸化チタンなどの金属酸化物粒子、酸化ケイ素などのケイ素化合物粒子、フッ化マグネシウムなどのフッ素化合物粒子などが好ましく、低反射化や低ヘイズ化を実現できる点から、シリカ粒子が特に好ましい。
【００３１】
有機粒子としては、例えば、（メタ）アクリル系樹脂、ポリアミド樹脂、ポリアミドイミド樹脂、ポリアセタール樹脂などの熱可塑性樹脂、架橋ポリオレフィン樹脂、架橋（メタ）アクリル系樹脂、架橋ポリスチレン系樹脂、架橋ポリウレタン樹脂などの架橋熱可塑性樹脂、エポキシ樹脂などの熱硬化性樹脂で形成された粒子が挙げられる。これらの有機粒子は、単独で又は二種以上組み合わせて使用できる。これらの有機粒子のうち、ポリアミド粒子などの熱可塑性樹脂粒子や、架橋ポリ（メタ）アクリル酸エステル粒子、架橋ポリスチレン系粒子、架橋ポリウレタン粒子などの架橋高分子粒子などが汎用される。
【００３２】
これらのうち、ペン入力による書き心地に優れる点から、有機粒子が好ましく、透明性などの光学特性と機械的強度とのバランスに優れる点から、架橋ポリ（メタ）アクリル酸エステル粒子が特に好ましい。
【００３３】
架橋ポリ（メタ）アクリル酸エステル粒子を構成するポリ（メタ）アクリル酸エステルとしては、例えば、ポリ（メタ）アクリル酸メチル、ポリ（メタ）アクリル酸エチル、ポリ（メタ）アクリル酸ブチルなどのポリ（メタ）アクリル酸Ｃ１−６アルキル（特にＣ２−６アルキル）を主成分（５０〜１００重量％、好ましくは７０〜１００重量％程度）とするポリ（メタ）アクリル酸アルキルエステル樹脂などが挙げられる。架橋剤としては、慣用の架橋剤を利用でき、例えば、２以上のエチレン性不飽和結合を有する化合物（エチレングリコールジ（メタ）アクリレート、ブタンジオールジ（メタ）アクリレート、ポリエチレングリコールジ（メタ）アクリレートなどの（ポリ）Ｃ２−１０アルキレングリコールジ（メタ）アクリレート、ジビニルベンゼンなどの２官能ビニル化合物、トリメチロールプロパントリ（メタ）アクリレートなどの３官能以上の多官能ビニル化合物など）などが利用できる。架橋剤の割合は、全単量体のうち０．１〜１０モル％（特に１〜５モル％）程度であってもよい。架橋ポリ（メタ）アクリル酸アルキルエステル粒子は、摺動性を向上させるために、架橋ポリメタクリル酸メチル粒子などの架橋ポリメタクリル酸アルキルエステル粒子であってもよい。また、架橋ポリアクリル酸アルキルエステル粒子を用いて、柔軟性を向上してもよい。
【００３４】
粒子の屈折率は、透明性を向上できる点から、例えば１．４〜１．６、好ましくは１．４１〜１．５８、さらに好ましくは１．４２〜１．５５（特に１．４５〜１．５３）程度であってもよい。
【００３５】
粒子は、所定の硬さを有しているのが好ましく、微小圧縮試験機を用いて１０％圧縮したときの強度（Ｓ１０強度）が０．１〜１０ｋｇｆ／ｍｍ２程度であり、好ましくは０．５〜８ｋｇｆ／ｍｍ２、さらに好ましくは１〜５ｋｇｆ／ｍｍ２（特に１．５〜３ｋｇｆ／ｍｍ２）程度である。
【００３６】
粒子の形状としては、球状、楕円体状、多角体形（多角錘状、正方体状、直方体状など）、板状、棒状、不定形状などが挙げられる。これらの形状のうち、ペン先に適度に引っ掛かり、前記書き味に優れる点から、鋭角部を有さない形状、例えば、球状又は楕円体状が好ましく、真球状又は略真球状が特に好ましい。
【００３７】
粒子の粒径は、コート層の表面に前記表面形状を形成するために、コート層塗布液の粘度などに応じて適宜選択でき、前記表面形状を容易に形成できる点から、コート層の厚みと略同一の粒径か、又はコート層の厚みよりも大きい粒径が好ましい。具体的には、粒子の平均粒径は、コート層の厚みに対して１〜１０倍程度の範囲から選択でき、例えば１．０５〜５倍（例えば１．１〜３倍）、好ましくは１．１５〜２倍、さらに好ましくは１．２〜１．５倍（特に１．２５〜１．４倍）程度であってもよい。
【００３８】
粒子の平均粒径（個数平均一次粒径）は、例えば８〜３０μｍ、好ましくは８．５〜２５μｍ、さらに好ましくは９〜２０μｍ（特に１０〜１８μｍ）程度である。平均粒径が小さすぎると、前記表面形状を形成するのが困難となり、大きすぎると、前記表面形状を形成するのが困難となる上に、コート層の強度が低下する虞がある。
【００３９】
粒子の最大粒径は、例えば５０μｍ以下、好ましくは４０μｍ以下、さらに好ましくは３０μｍ以下（特に２７μｍ以下）程度である。最大粒径が大きすぎると、書き心地が低下する虞がある。
【００４０】
粒子の粒径分布は、特に限定されないが、ペン先磨耗の抑制や光学特性に重点がある用途では、１つのピークを有する粒径分布（狭い粒径分布）を有し、かつ比較的大粒径の粒子であってもよい。この粒子の平均粒径は、例えば１０〜２０μｍ（特に１２〜１８μｍ）程度であってもよい。
【００４１】
また、書き心地に重点がある用途では、複数のピークを有する粒径分布の粒子であってもよい。この粒子は、例えば、粒径６μｍ以上１２．５μｍ未満（特に８〜１２μｍ）の小粒子と、粒径１２．５〜２０μｍ（特に１３〜１８μｍ）の大粒子との組み合わせであってもよい。前記小粒子の平均粒径は、６μｍ以上１２．５μｍ未満の範囲にあればよいが、例えば６．５〜１２μｍ、好ましくは７〜１１．５μｍ、さらに好ましくは９〜１１μｍ程度である。前記大粒子の平均粒径は、１２．５〜２０μｍの範囲にあればよいが、例えば１３〜１９μｍ、好ましくは１３．５〜１８μｍ、さらに好ましくは１４〜１６μｍ程度である。このような粒径を有する小粒子と大粒子とを組み合わせると、高度に前記書き心地とペン先磨耗の抑制とを両立できる。
【００４２】
このような小粒子及び大粒子を含む粒子において、小粒子の平均粒径がコート層の平坦部の平均厚みよりも大きいのが好ましく、具体的には、前記平均厚みよりも０．１μｍ以上（例えば０．１〜５μｍ）大きくてもよく、例えば０．３〜４μｍ、好ましくは０．５〜３μｍ、さらに好ましくは０．８〜２μｍ（特に０．９〜１．５μｍ）程度大きいのが好ましい。小粒子の平均粒径がコート層の平坦部の厚み以下である場合、書き心地が低下する虞がある。
【００４３】
前記小粒子と前記大粒子との重量割合は、例えば、小粒子／大粒子＝１０／１〜１／１０、好ましくは５／１〜１／５、さらに好ましくは２／１〜１／２（特に１．５／１〜１／１．５）程度であってもよい。
【００４４】
なお、本明細書では、平均粒径、最大粒径及び粒径分布は、ＪＩＳ  Ｂ９９１６に準拠した光遮へい式液中粒子計数器を用いて測定でき、詳しくは、後述の実施例に記載の方法で測定できる。
【００４５】
粒子の割合は、コート層全体に対して、例えば０．１〜２０重量％（例えば０．２〜１０重量％）、好ましくは０．３〜３重量％、さらに好ましくは０．５〜２重量％（特に０．８〜１．５重量％）程度である。粒子の割合が少なすぎると、前記表面形状を形成するのが困難となり、多すぎると、コート層の強度が低下する虞がある。
【００４６】
（バインダー成分）
コート層は、前記粒子を固定するためのバインダー成分を含んでいてもよい。バインダー成分としては、前記粒子を固定できればよく、無機バインダー成分、有機バインダー成分のいずれであってもよいが、微粒子を強固に固定できる点などから、有機バインダー成分が好ましい。さらに、有機バインダー成分の中でも、製膜性に優れ、粒子を強固に固定でき、耐擦傷性などの膜強度にも優れる点から、多官能（メタ）アクリレートを少なくとも含む有機バインダー成分が特に好ましい。
【００４７】
（Ａ）多官能（メタ）アクリレート
多官能（メタ）アクリレート（ウレタン結合非含有多官能（メタ）アクリレート）は、複数の（メタ）アクリロイル基を有していればよく、２官能（メタ）アクリレート、３官能以上の多官能（メタ）アクリレートに大別できる。
【００４８】
２官能（メタ）アクリレートとしては、例えば、エチレングリコールジ（メタ）アクリレート、１，４−ブタンジオールジ（メタ）アクリレートなどのアルカンジオールジ（メタ）アクリレート；グリセリンジ（メタ）アクリレートなどのアルカンポリオールジ（メタ）アクリレート；ジエチレングリコールジ（メタ）アクリレートなどのポリアルキレングリコールジ（メタ）アクリレート；ビスフェノール類のＣ２−４アルキレンオキシド付加体のジ（メタ）アクリレート；アダマンタンジ（メタ）アクリレートなどの橋架け環式ジ（メタ）アクリレートなどが例示できる。
【００４９】
３官能以上（３〜８官能程度）の多官能（メタ）アクリレートとしては、多価アルコールと（メタ）アクリル酸とのエステル化物、例えば、グリセリントリ（メタ）アクリレート、トリメチロールエタントリ（メタ）アクリレート、トリメチロールプロパントリ（メタ）アクリレート、ペンタエリスリトールトリ（メタ）アクリレート、トリス（２−ヒドロキシエチル）イソシアヌレートトリ（メタ）アクリレートなどの３官能（メタ）アクリレート；ジトリメチロールプロパンテトラ（メタ）アクリレート、ペンタエリスリトールテトラ（メタ）アクリレートなどの４官能（メタ）アクリレート；ジペンタエリスリトールペンタ（メタ）アクリレートなどの５官能（メタ）アクリレート；ジペンタエリスリトールヘキサ（メタ）アクリレートなどの６官能（メタ）アクリレートなどが挙げられる。これらの多官能（メタ）アクリレートにおいて、多価アルコールは、アルキレンオキシド（例えば、エチレンオキシドやプロピレンオキシドなどのＣ２−４アルキレンオキシド）の付加体であってもよい。アルキレンオキシドの平均付加モル数は、多価アルコール１モルに対して、例えば０〜３０モル（特に１〜１０モル）程度の範囲から選択できる。
【００５０】
これらの多官能（メタ）アクリレートは、単独で又は二種以上組み合わせて使用できる。これらの多官能（メタ）アクリレートのうち、粒子を強固に固定でき、かつコート層表面における耐擦傷性及び平坦部での滑り性を向上できる点から、多官能（メタ）アクリレート、例えば、ジペンタエリスリトールペンタ（メタ）アクリレートやジペンタエリスリトールヘキサ（メタ）アクリレートなどの３官能以上、好ましくは４〜８官能、さらに好ましくは５〜７官能の（メタ）アクリレートが好ましい。
【００５１】
（Ｂ）軟質バインダー成分
有機バインダー成分は、コート層の柔軟性や製膜性を改善し、さらに前記書き心地や機械的強度を向上させるために、多官能（メタ）アクリレートに加えて、軟質バインダー成分を含んでいてもよい。
【００５２】
多官能（メタ）アクリレートと軟質バインダー成分［特にウレタン（メタ）アクリレート及び／又は熱可塑性エラストマー］との重量割合は、多官能（メタ）アクリレート／軟質バインダー成分＝９９／１〜３０／７０程度の範囲から選択でき、例えば９７／３〜５０／５０、好ましくは９５／５〜６０／４０、さらに好ましくは９０／１０〜７０／３０（特に８５／１５〜７５／２５）程度である。軟質バインダー成分の割合が少なすぎると、改質効果が見られず、多すぎると、書き心地が低下する虞がある。
【００５３】
軟質バインダー成分は、慣用の軟質樹脂やエラストマーなどを利用できるが、ウレタン（メタ）アクリレート（Ｂ１）及び／又は熱可塑性エラストマー（Ｂ２）が好ましい。
【００５４】
（Ｂ１）ウレタン（メタ）アクリレート
ウレタン（メタ）アクリレートは、コート層の柔軟性や製膜性に加えて、主として機械的強度を改善させるために、多官能（メタ）アクリレートと組み合わされる。
【００５５】
ウレタン（メタ）アクリレートは、ポリイソシアネート類（又はポリイソシアネート類とポリオール類との反応により生成し、遊離のイソシアネート基を有するウレタンプレポリマー）に活性水素原子を有する（メタ）アクリレート（例えば、ヒドロキシアルキル（メタ）アクリレートなど）を反応させて得られたウレタン（メタ）アクリレートであってもよい。
【００５６】
ポリイソシアネート類としては、例えば、脂肪族ポリイソシアネート、脂環族ポリイソシアネート、芳香脂肪族ポリイソシアネート、芳香族ポリイソシアネート、ポリイソシアネートの誘導体などが例示できる。
【００５７】
脂肪族ポリイソシアネートとしては、例えば、テトラメチレンジイソシアネート、ヘキサメチレンジイソシアネート（ＨＤＩ）、トリメチルヘキサメチレンジイソシアネートなどのＣ２−１６アルカンジイソシアネートなどが挙げられる。脂環族ポリイソシアネートとしては、例えば、１，４−シクロヘキサンジイソシアネート、イソホロンジイソシアネート（ＩＰＤＩ）、４，４’−メチレンビス（シクロヘキシルイソシアネート）、水添キシリレンジイソシアネート、ノルボルナンジイソシアネートなどが挙げられる。芳香脂肪族ポリイソシアネートとしては、例えば、キシリレンジイソシアネート（ＸＤＩ）、テトラメチルキシリレンジイソシアネートなどが挙げられる。芳香族ポリイソシアネートとしては、例えば、フェニレンジイソシアネート、１，５−ナフタレンジイソシアネート（ＮＤＩ）、ジフェニルメタンジイソシアネート（ＭＤＩ）、トリレンジイソシアネート（ＴＤＩ）、４，４’−トルイジンジイソシアネート、４，４’−ジフェニルエーテルジイソシアネートなどが挙げられる。ポリイソシアネートの誘導体としては、例えば、ダイマーやトリマーなどの多量体、ビウレット、アロファネート、カルボジイミド、ウレットジオンなどが挙げられる。これらのポリイソシアネートは、単独で又は二種以上組み合わせて使用できる。
【００５８】
これらのポリイソシアネートのうち、耐熱性や耐久性などの点から、無黄変タイプのジイソシアネート又はその誘導体、例えば、ＨＤＩなどの脂肪族ジイソシアネート、ＩＰＤＩ、水添ＸＤＩなどの脂環族ジイソシアネートなどの無黄変性ジイソシアネート又はその誘導体、特に、脂肪族ジイソシアネートのトリマー（三量体、イソシアヌレート環を有するトリマーなど）が好ましい。これらポリイソシアネート類は、単独で又は二種以上組み合わせて使用してもよい。
【００５９】
前記ポリオール類としては、通常、ポリマーポリオール類が使用される。前記ポリマーポリオール類には、ポリエステルポリオール、ポリエーテルポリオール、ポリエーテルエステルポリオール、ポリカーボネートポリオールなどのポリマーポリオールなどが含まれる。
【００６０】
前記ポリエステルポリオールは、例えば、ポリカルボン酸（又はその無水物）とポリオールとの反応生成物、開始剤に対してラクトン類を開環付加重合させた反応生成物であってもよい。
【００６１】
ポリカルボン酸としては、ジカルボン酸類［例えば、芳香族ジカルボン酸又はその無水物（テレフタル酸、イソフタル酸、無水フタル酸など）、脂環族ジカルボン酸又はその無水物（テトラヒドロ無水フタル酸、無水ヘット酸など）、脂肪族ジカルボン酸又はその無水物（（無水）コハク酸、アジピン酸、セバシン酸などのＣ４−２０アルカンジカルボン酸など）など］、又はこれらのジカルボン酸類のアルキルエステルなどが例示できる。これらのポリカルボン酸のうち、脂肪族ジカルボン酸又はその無水物（アジピン酸、アゼライン酸、セバシン酸などのＣ６−２０アルカンジカルボン酸など）が好ましい。これらのポリカルボン酸は、単独で又は二種以上組み合わせて使用できる。
【００６２】
ポリオールとしては、例えば、脂肪族ジオール［アルカンジオール（エチレングリコール、プロピレングリコール、トリメチレングリコール、１，４−ブタンジオール、１，５−ペンタンジオール、ネオペンチルグリコール、１，６−ヘキサンジオールなどのＣ２−２２アルカンジオール）など］、脂環族ジオール（１，４−シクロヘキサンジオール、１，４−シクロヘキサンジメタノールなどのシクロアルカンジオール類、水添ビスフェノールＡなどの水添ビスフェノール類、又はこれらのＣ２−４アルキレンオキシド付加体など）、芳香族ジオール（キシリレングリコールなどの芳香脂肪族ジオール、ビスフェノールＡ、ビスフェノールＳ、ビスフェノールＦなどのビスフェノール類、又はこれらのＣ２−４アルキレンオキシド付加体など）などのジオール類などが挙げられる。これらのポリオールは、単独で又は二種以上組み合わせて使用できる。これらのポリオールのうち、安定性などの点から、脂肪族ジオール、脂環族ジオールが好ましい。
【００６３】
ラクトン類としては、例えば、ブチロラクトン、バレロラクトン、カプロラクトン、エナントラクトンなどのＣ３−１０ラクトンなどが挙げられる。これらのラクトン類は、単独で又は二種以上組み合わせて使用できる。これらのラクトン類のうち、バレロラクトンやカプロラクトンなどのＣ４−８ラクトンが好ましい。
【００６４】
ラクトン類に対する開始剤としては、例えば、水、オキシラン化合物の単独又は共重合体（例えば、ポリエチレングリコール、ポリテトラメチレンエーテルグリコールなど）、低分子量ポリオール（エチレングリコールなどのアルカンジオール、トリメチロールプロパン、グリセリン、ペンタエリスリトール、ビスフェノールＡなど）、アミノ基を有する化合物（例えば、エチレンジアミン、ヘキサメチレンジアミン、ヒドラジン、キシリレンジアミン、イソホロンジアミンなどのジアミン化合物など）などが挙げられる。これらの開始剤は、単独で又は二種以上組み合わせて使用できる。
【００６５】
前記ポリエーテルポリオールとしては、例えば、前記オキシラン化合物の開環重合体又は共重合体［例えば、ポリエチレングリコール、ポリプロピレングリコール、ポリトリメチレンエーテルグリコール、ポリテトラメチレンエーテルグリコールなどのポリ（Ｃ２−４アルキレングリコール）］、ビスフェノールＡ又は水添ビスフェノールＡのアルキレンオキシド付加体などが挙げられる。これらのポリエーテルポリオールは、単独で又は二種以上組み合わせて使用できる。
【００６６】
前記ポリエーテルエステルポリオールとしては、例えば、前記ジカルボン酸（脂環族ジカルボン酸、脂肪族ジカルボン酸など）又はこれらのジアルキルエステルと、前記ポリエーテルポリオールとの重合物であるポリエーテルエステルポリオールなどが挙げられる。
【００６７】
前記ポリカーボネートポリオールとしては、例えば、グリコール（エチレングリコール、１，４−ブタンジオールなどのアルカンジオール；ジエチレングリコールなどの（ポリ）オキシアルキレングリコール；１，４−シクロヘキサンジオール、１，４−シクロヘキサンジメタノール、水添ビスフェノールＡなどの脂環族ジオール；ビスフェノールＡなどのビスフェノール類、ビスフェノール類のアルキレンオキシド付加体などの芳香族ジオールから選択された一種又は二種以上のグリコール）とカーボネート（ジメチルカーボネート、エチレンカーボネート、ジフェニルカーボネートなど）又はホスゲンなどとの重合体などが挙げられる。
【００６８】
これらのポリマーポリオールのうち、ポリエステルポリオール、ポリエーテルポリオール、ポリカーボネートポリオールが汎用され、耐久性に優れ、柔軟性を有する点から、ポリエステルポリオール、ポリエーテルポリオールが特に好ましい。
【００６９】
ウレタンプレポリマーとしては、例えば、前記ポリイソシアネート類の多量体、前記ポリイソシアネート類のビウレット変性多量体、前記ポリイソシアネート類と前記ポリオール類とのアダクト体、前記ポリオール類に対して過剰量の前記ポリイソシアネート類を反応させて得られたポリウレタンプレポリマーなどが挙げられる。これらのプレポリマーは、単独で又は二種以上組み合わせて使用できる。
【００７０】
好ましいウレタンプレポリマーは、例えば、前記ポリイソシアネート類の多量体（三量体、五量体、七量体など）、前記ポリイソシアネート類のビウレット多量体（ビウレット変性体）、前記ポリイソシアネート類とポリオール類（グリセリン、トリメチロールプロパンなどのトリオール類）とのアダクト体、前記ジイソシアネートとポリエステルポリオールとのポリウレタンプレポリマー、前記ジイソシアネートとポリエーテルポリオールとのポリウレタンプレポリマー、特に、前記ジイソシアネートとポリエーテルポリオール又はポリエステルポリオールとのポリウレタンプレポリマーなどであってもよい。
【００７１】
活性水素原子を有する（メタ）アクリレートとしては、例えば、２−ヒドロキシエチル（メタ）アクリレート、２−ヒドロキシプロピル（メタ）アクリレートなどのヒドロキシＣ２−６アルキル（メタ）アクリレート、２−ヒドロキシ−３−メトキシプロピル（メタ）アクリレートなどのヒドロキシアルコキシＣ２−６アルキル（メタ）アクリレート、ペンタエリスリトールトリ（メタ）アクリレート、ジペンタエリスリトールポリ（メタ）アクリレートなどが挙げられる。
【００７２】
ウレタン（メタ）アクリレートの１分子中における（メタ）アクリロイル基の数は、２個以上であればよく、機械的強度などの点から、例えば２〜８個、好ましくは２〜６個、さらに好ましくは２〜４個（特に３〜４個）程度である。
【００７３】
特に、ウレタン（メタ）アクリレートは、耐候性などの安定性及び柔軟性に優れる点から、脂肪族ウレタン（メタ）アクリレート、脂環族ウレタン（メタ）アクリレートなどが好ましく、例えば、脂肪族ジイソシアネートを用いたポリエステル型ウレタン（メタ）アクリレートであってもよい。
【００７４】
ウレタン（メタ）アクリレートは、ポリイソシアネート類と活性水素原子を有する（メタ）アクリレートとを、通常、イソシアネート基と活性水素原子とが略当量（等量）となる割合（イソシアネート基／活性水素原子（モル比）＝０．８／１〜１．２／１程度）で組み合わせて製造される。なお、これらのウレタン（メタ）アクリレートの製造方法について、特開２００８−７４８９１号公報などを参照できる。３官能以上の多官能ウレタン（メタ）アクリレートは、トリメチロールプロパン、ペンタエリスリトール、ジペンタエリスリトールなどのポリオール類を利用して得られたウレタン（メタ）アクリレートであってもよい。
【００７５】
ウレタン（メタ）アクリレートの重量平均分子量は、特に限定されないが、前記書き心地を向上させる点から、ゲルパーミエーションクロマトグラフィ（ＧＰＣ）において、ポリスチレン換算で、５００以上であってもよく、例えば、５００〜１００００、好ましくは６００〜９０００、さらに好ましくは７００〜８０００（特に１０００〜５０００）程度であってもよい。分子量が小さすぎると、改質効果が低下し、分子量が大きすぎると、製膜性や取り扱い性が低下する虞がある。
【００７６】
（Ｂ２）熱可塑性エラストマー
熱可塑性エラストマーは、コート層の柔軟性や製膜性を改善に加えて、主として前記書き心地を向上させるために、多官能（メタ）アクリレートと組み合わされる。
【００７７】
熱可塑性エラストマーとしては、スチレン系エラストマー、オレフィン系エラストマー、ポリエステル系エラストマー、ポリアミド系エラストマーなどであってもよいが、接着性や可撓性などの点から、熱可塑性ポリウレタンエラストマーが好ましい。熱可塑性ポリウレタンエラストマーは、ポリイソシアネート類と、ポリオール類と、必要に応じて鎖伸長剤（又は鎖延長剤）との反応により得ることができる。
【００７８】
ポリイソシアネート類としては、前記ウレタン（メタ）アクリレート（Ｂ１）の項で例示されたポリイソシアネート類などを使用でき、例えば、ヘキサメチレンジイソシアネート（ＨＤＩ）などの脂肪族ジイソシアネート、イソホロンジイソシアネート（ＩＰＤＩ）、水添キシリレンジイソシアネート（水添ＸＤＩ）などの脂環族ジイソシアネートなどの無黄変性ジイソシアネート又はその誘導体、特に、脂肪族ジイソシアネートのトリマー（三量体、イソシアヌレート環を有するトリマーなど）などを好ましく使用できる。
【００７９】
ポリオール類としても、前記ウレタン（メタ）アクリレート（Ｂ１）の項で例示されたポリオール類などを使用でき、通常、ポリエーテルポリオール、ポリエステルポリオールが汎用される。
【００８０】
鎖伸長剤としては、慣用の鎖伸長剤を使用でき、例えば、ジオール類（エチレングリコール、１，４−ブタンジオールなどのアルカンジオールなど）、ジアミン類（テトラメチレンジアミン、ヘキサメチレンジアミンなど）などを好ましく利用できる。
【００８１】
熱可塑性ポリウレタンエラストマーは、短鎖ジオール類とジイソシアネート類とのポリウレタンを含むハードセグメント（ハードブロック）と、ポリマージオール（ポリエステルジオール、ポリエーテルジオール、ポリカーボネートジオールなど）とジイソシアネート類とのポリウレタンを含むソフトセグメント（ソフトブロック）とで構成されたエラストマーであってもよい。このポリウレタンエラストマーは、通常、ソフトセグメントを構成するポリマージオールの種類に応じて、ポリエステル型ポリウレタンエラストマー、ポリエーテル型ポリウレタンエラストマー、ポリカーボネート型ポリウレタンエラストマーなどに分類される。
【００８２】
これらの熱可塑性ポリウレタンエラストマーのうち、柔軟性や安定性などの点から、ポリエステル型ポリウレタンエラストマーやポリエーテル型ポリウレタン系エラストマー（特に、無黄変性ジイソシアネートを用いたポリエステル型ポリウレタン系エラストマー）が好ましい。
【００８３】
熱可塑性ポリウレタンエラストマーはシリコーン成分で変性されていてもよい。シリコーン成分は、エラストマー中に含有されていてもよく、共重合体として組み込まれていてもよい。シリコーン成分は、通常、オルガノシロキサン単位［−Ｓｉ（−Ｒ）２−Ｏ−］（基Ｒは置換基を示す）で形成されており、基Ｒで表される置換基としては、アルキル基（メチル基など）、アリール基（フェニル基など）、シクロアルキル基などが挙げられる。シリコーン成分の割合は、シリコーン変性ポリウレタンエラストマー全体に対して６０重量％以下程度であり、例えば、０．１〜５０重量％、好ましくは１〜４０重量％、さらに好ましくは２〜３０重量％（特に３〜２０重量％）程度である。
【００８４】
熱可塑性エラストマー（特に熱可塑性ポリウレタンエラストマー）の数平均分子量は、ＧＰＣにおいて、ポリスチレン換算で、例えば１０,０００〜５００,０００、好ましくは２０,０００〜３００,０００、さらに好ましくは３０,０００〜１００,０００程度であってもよい。
【００８５】
（Ｃ）セルロース誘導体
有機バインダー成分は、コート層の柔軟性や製膜性を改善させるために、前記多官能（メタ）アクリレート及び軟質バインダーに加えて、セルロース誘導体を含んでいてもよい。セルロース誘導体は、軟質バインダーがウレタン（メタ）アクリレートである場合に、特に有効である。セルロース誘導体には、セルロースエステル類、セルロースエーテル類、セルロースカーバメート類が含まれる。
【００８６】
セルロースエステル類としては、例えば、脂肪族有機酸エステル（セルロースジアセテート、セルローストリアセテートなどのセルロースアセテート；セルロースプロピオネート、セルロースブチレート、セルロースアセテートプロピオネート、セルロースアセテートブチレートなどのセルロースＣ２−６アシレートなど）、芳香族有機酸エステル（セルロースフタレート、セルロースベンゾエートなどのセルロースＣ７−１２芳香族カルボン酸エステル）、無機酸エステル類（例えば、リン酸セルロース、硫酸セルロースなど）などが例示できる。セルロースエステル類は、酢酸・硝酸セルロースエステルなどの混合酸エステルであってもよい。
【００８７】
セルロースエーテル類としては、例えば、シアノエチルセルロース；ヒドロキシエチルセルロース、ヒドロキシプロピルセルロースなどのヒドロキシＣ２−４アルキルセルロース；メチルセルロース、エチルセルロースなどのＣ１−６アルキルセルロース；カルボキシメチルセルロース又はその塩、ベンジルセルロース、アセチルアルキルセルロースなどが例示できる。セルロースカーバメート類としては、例えば、セルロースフェニルカーバメートなどが例示できる。
【００８８】
これらのセルロース誘導体は、単独で又は二種以上組み合わせて使用できる。これらのセルロース誘導体のうち、セルロースエステル類、特に、セルロースジアセテート、セルローストリアセテート、セルロースプロピオネート、セルロースブチレート、セルロースアセテートプロピオネート、セルロースアセテートブチレートなどのセルロースＣ２−６アシレートが好ましい。なかでも、溶剤への溶解性が高く、塗工液の調製がし易い点などから、セルロースジアセテート、セルロースアセテートプロピオネート、セルロースアセテートブチレートなどのセルロースＣ２−４アシレート（特に、セルロースアセテートプロピオネートなどのセルロースアセテートＣ３−４アシレート）が好ましい。
【００８９】
セルロース誘導体（Ｃ）の割合は、多官能（メタ）アクリレート（Ａ）及び軟質バインダー成分（Ｂ）の総量１００重量部に対して０．１〜３０重量部、好ましくは１〜２０重量部、さらに好ましくは３〜１５重量部（特に５〜１０重量部）程度である。セルロース誘導体の割合が少なすぎると、改質効果が小さく、多すぎると、コート層の強度が低下する虞がある。
【００９０】
（Ｄ）他の添加剤
コート層は、他のバインダー成分を含んでいてもよい。他のバインダー成分としては、例えば、単官能（メタ）アクリレート［（メタ）アクリル酸；（メタ）アクリル酸メチルなどの（メタ）アクリル酸アルキルエステル；シクロヘキシル（メタ）アクリレートなどのシクロアルキル（メタ）アクリレート；ジシクロペンタニル（メタ）アクリレート、ジシクロペンテニル（メタ）アクリレート、ジシクロペンテニルオキシエチル（メタ）アクリレート、ボルニル（メタ）アクリレート、イソボルニル（メタ）アクリレート、トリシクロデカニル（メタ）アクリレートなどの橋架け環式（メタ）アクリレートなど］、他のビニル系化合物［スチレンやビニルピロリドンなど］、２官能以上のオリゴマー又は樹脂［エポキシ（メタ）アクリレート、ポリエステル（メタ）アクリレート、シリコーン（メタ）アクリレートなど］、他の熱可塑性樹脂、水溶性高分子などを含んでいてもよい。
【００９１】
他のバインダー成分は、単独で又は二種以上組み合わせて使用できる。他のバインダー成分の割合は、多官能（メタ）アクリレート（Ａ）及び軟質バインダー成分（Ｂ）の総量１００重量部に対して５０重量部以下、例えば、０．１〜３０重量部（特に１〜１０重量部）程度である。
【００９２】
コート層は、バインダー成分が多官能（メタ）アクリレートを含む場合、重合開始剤を含んでいてもよい。重合開始剤は、熱重合開始剤（ベンゾイルパーオキシドなどの過酸化物などの熱ラジカル発生剤）であってもよく、光重合開始剤（光ラジカル発生剤）であってもよい。好ましい重合開始剤は、光重合開始剤である。光重合開始剤としては、例えば、アセトフェノン類又はプロピオフェノン類、ベンジル類、ベンゾイン類、ベンゾフェノン類、チオキサントン類、アシルホスフィンオキシド類などが例示できる。光重合開始剤には、慣用の光増感剤や光重合促進剤（例えば、第三級アミン類など）が含まれていてもよい。光重合開始剤の割合は、多官能性（メタ）アクリレート１００重量部に対して０．１〜２０重量部、好ましくは０．５〜１０重量部、さらに好ましくは１〜８重量部（特に１〜５重量部）程度であってもよい。
【００９３】
コート層は、必要に応じて、さらに慣用の添加剤、例えば、他の粒子、安定化剤（酸化防止剤、紫外線吸収剤、耐光安定剤、熱安定化剤など）、界面活性剤又は分散剤、帯電防止剤、可塑剤、粘度調整剤、増粘剤、消泡剤、難燃剤、難燃助剤、充填剤、耐衝撃改良剤、架橋剤、カップリング剤、着色剤、滑剤、ワックス、防腐剤、抗菌剤などを含んでいてもよい。これらの添加剤は、単独で又は二種以上組み合わせて使用できる。
【００９４】
多官能（メタ）アクリレートを含むバインダー成分は、熱硬化性組成物であってもよいが、短時間で硬化できる光硬化性化合物、例えば、紫外線硬化性化合物、ＥＢ硬化性化合物であってもよい。特に、実用的に有利な組成物は、紫外線硬化性樹脂である。
【００９５】
［透明積層フィルム］
本発明の透明積層フィルムは、透明性などの光学特性に優れており、１００μｍ厚みにおいて、ＪＩＳ  Ｋ７３６１に準拠した全光線透過率が７０％以上（例えば７０〜１００％）であってもよく、例えば８０％以上（例えば８０〜９９％）、好ましくは８５％以上（例えば８５〜９８％）、さらに好ましくは８８〜９７％（特に９０〜９５％）程度である。
【００９６】
本発明の透明積層フィルムは、１００μｍ厚みにおいて、例えば、ＪＩＳ  Ｋ７１３６に準拠したヘイズは４０％以下程度であり、例えば０．１〜４０％（例えば１〜３０％）、好ましくは１〜３８％、さらに好ましくは３〜３５％（特に５〜３０％）程度であり、特に透過型ディスプレイなどの高度な視認性が要求される用途では、低ヘイズが好ましく、例えば１〜２５％、好ましくは３〜２０％、さらに好ましくは４〜１５％（特に５〜１０％）程度である。ヘイズが大きすぎると、透明性や視認性が低下する虞がある。
【００９７】
透明積層フィルムは、さらに他の機能層、例えば、透明導電層、アンチニュートンリング層、防眩層、光散乱層、反射防止層、偏光層、位相差層などの層と組み合わせてもよい。
【００９８】
本発明の透明積層フィルムは、ディスプレイの最表面に配設するために用いてもよく、ペン入力による書き心地に優れるため、ペン入力型タッチパネルのディスプレイやペンタブレットなどのペン入力デバイスに利用でき、ディスプレイの最表面に位置するように配設される。特に、本発明の透明積層フィルムは、透明性及び書き心地に優れ、ペン先の磨耗も抑制できるため、各種のペン入力型タッチパネル（特にＩＴＯグリッド方式を採用する投影型静電容量方式タッチパネル）のディスプレイの操作に適している。
【００９９】
ペン入力デバイスで用いられるペン（接触子）のペン先は、プラスチックや金属などの硬質材料で形成されていればよいが、磨耗の抑制効果が大きい点から、プラスチックで形成されているのが好ましい。プラスチックとしては、例えば、強度や耐久性などの点から、例えば、ポリエチレン系樹脂、ポリアセタール樹脂、芳香族ポリエステル樹脂、ポリアミド樹脂、ポリカーボネート樹脂、ポリフェニレンエーテル樹脂、ポリフェニレンスルフィド樹脂、ポリスルホン系樹脂などが挙げられる。これらの樹脂は、単独で又は二種以上組み合わせて使用できる。これらの樹脂は、エラストマーなどの他の樹脂を含んでいてもよく、繊維などの充填剤を含んでいてもよい。これらのうち、軽量で強度が高く、耐摩耗性などの耐久性や摺動性にも優れる点から、ポリエチレンなどのポリオレフィン、ポリオキシメチレンなどのポリアセタール樹脂、繊維含有ポリエステルが好ましい。ペン先の形状は、特に限定されないが、通常、曲面形状（Ｒ状）である。ペン先の平均径は、特に限定されないが、例えば０．１〜１０ｍｍ程度の範囲から選択でき、好ましくは０．３〜８ｍｍ、さらに好ましくは０．３〜５ｍｍ程度であるが、ペン先の細いペンであってもよく、例えば０．２〜２ｍｍ、好ましくは０．３〜１．５ｍｍ（特に０．５〜１ｍｍ）程度である。本発明の透明積層フィルムは、このようなペン先の細いペンであっても、紙に対する鉛筆のような書き心地でペン入力できる。
【０１００】
［透明積層フィルムの製造方法］
本発明の透明積層フィルムは、特に限定されず、慣用の方法により製造でき、例えば、基材層の上に、コート層を形成するための硬化性組成物を塗布するコーティング工程、コーティングした硬化性組成物を硬化する硬化工程を経て製造できる。
【０１０１】
コーティング工程において、塗布方法としては、慣用の方法、例えば、ロールコーター、エアナイフコーター、ブレードコーター、ロッドコーター、リバースコーター、バーコーター、コンマコーター、ディップ・スクイズコーター、ダイコーター、グラビアコーター、マイクログラビアコーター、シルクスクリーンコーター法、ディップ法、スプレー法、スピナー法などが挙げられる。これらの方法のうち、バーコーター法やグラビアコーター法などが汎用される。なお、必要であれば、硬化性組成物は複数回に亘り塗布してもよい。
【０１０２】
コート層を形成するための硬化性組成物は、塗工性などの点から、溶媒を含んでいるのが好ましい。溶媒は、バインダー成分の種類及び溶解性に応じて選択でき、少なくとも固形分を均一に溶解できる溶媒であればよい。そのような溶媒としては、例えば、ケトン類、エーテル類、炭化水素類、エステル類、水、アルコール類、セロソルブ類、スルホキシド類、アミド類などが挙げられる。これらの溶媒は、単独で又は二種以上組み合わせて使用でき、混合溶媒であってもよい。これらの溶媒のうち、イソプロパノールなどのアルコール類、トルエンなどの芳香族炭化水素類などが汎用される。硬化性組成物の固形分濃度は、例えば１〜９０重量％、好ましくは１０〜８０重量％、さらに好ましくは３０〜７０重量％程度である。
【０１０３】
コーティング後の硬化性組成物は、溶媒を含む場合、硬化処理の前に、必要に応じて、乾燥により溶媒を除去してもよい。溶媒を除去する方法は、自然乾燥であってもよいが、加熱して乾燥してもよい。加熱温度は、例えば、４０〜１５０℃、好ましくは５０〜１２０℃、さらに好ましくは６０〜１００℃程度の温度で行ってもよい。
【０１０４】
硬化工程では、硬化性組成物は、重合開始剤の種類に応じて加熱して硬化させてもよいが、通常、活性エネルギー線を照射することにより硬化できる。活性エネルギー線としては、例えば、放射線（ガンマー線、Ｘ線など）、紫外線、可視光線、電子線（ＥＢ）などが利用でき、通常、紫外線、電子線である場合が多い。
【０１０５】
光源としては、例えば、紫外線の場合は、Ｄｅｅｐ  ＵＶ  ランプ、低圧水銀ランプ、高圧水銀ランプ、超高圧水銀ランプ、ハロゲンランプ、レーザー光源（ヘリウム−カドミウムレーザー、エキシマレーザーなどの光源）などを用いることができる。照射光量（照射エネルギー）は、塗膜の厚みにより異なるが、例えば、５０〜１００００ｍＪ／ｃｍ２、好ましくは７０〜７０００ｍＪ／ｃｍ２、さらに好ましくは１００〜５０００ｍＪ／ｃｍ２程度であってもよい。
【０１０６】
電子線の場合は、電子線照射装置などの露光源によって、電子線を照射する方法が利用できる。照射量(線量)は、塗膜の厚みにより異なるが、例えば１〜２００ｋＧｙ（グレイ）、好ましくは５〜１５０ｋＧｙ、さらに好ましくは１０〜１００ｋＧｙ（特に２０〜８０ｋＧｙ）程度である。加速電圧は、例えば１０〜１０００ｋＶ、好ましくは５０〜５００ｋＶ、さらに好ましくは１００〜３００ｋＶ程度である。
【０１０７】
なお、活性エネルギー線の照射は、必要であれば、不活性ガス（例えば、窒素ガス、アルゴンガス、ヘリウムガスなど）雰囲気中で行ってもよい。
【０１０８】
基材層に対するコート層の密着性を向上させるために、基材層を表面処理に供してもよい。表面処理としては、慣用の表面処理、例えば、コロナ放電処理、火炎処理、プラズマ処理、オゾンや紫外線照射処理などが挙げられる。基材層は、表面が易接着処理されていてもよい。
【実施例】
【０１０９】
以下に、実施例に基づいて本発明をより詳細に説明するが、本発明はこれらの実施例によって限定されるものではない。実施例及び比較例で得られた透明積層フィルムを以下の項目で評価した。
【０１１０】
［コート層（平坦部）の厚み］
光学式膜厚計を用いて、任意の１０箇所を測定し、平均値を算出した。
【０１１１】
［ヘイズ及び全光線透過率］
ヘイズメーター（日本電色（株）製、商品名「ＮＤＨ−５０００Ｗ」）を用いて、ＪＩＳ  Ｋ７３６１に準拠して、全光線透過率を測定し、ＪＩＳ  Ｋ７１３６に準拠して、ヘイズを測定した。なお、ヘイズの測定は、コート層が受光器側となるように配置して測定した。
【０１１２】
［算術平均粗さＲａ］
ＪＩＳ  Ｂ０６０１に準拠して、表面粗さ形状測定機（（株）東京精密製「サーフコム５７０Ａ」）を用いて、算術平均粗さ（Ｒａ）を測定した。
【０１１３】
［転がり円最大高さうねり（ＷＥＭ）］
ＪＩＳ  Ｂ０６１０に準拠し、表面粗さ形状測定機（（株）東京精密製「サーフコム５７０Ａ」）を用いて、以下の条件で転がり円最大高さうねり（ＷＥＭ）を測定した。
【０１１４】
測定子：うねり測定子（０１０２５０５）
測定子の仕様：８００μｍＲ、ルビー
駆動速度：３ｍｍ／ｓ
λｆ低減カットオフ値：８ｍｍ
測定長さ：１５ｍｍ。
【０１１５】
［鉛筆硬度］
ＪＩＳ  Ｋ５４００に準拠し、荷重７．４Ｎで鉛筆硬度を測定した。
【０１１６】
［ＳＷ耐久性］
スチールウール♯１０００でカバーされた直径１．０ｃｍのスティックを備えたスチールウール耐久性試験機を用いて、コート層の表面を一定荷重（１００ｇの荷重）下で１０往復（速度１０ｃｍ／ｓ）摩擦後、透明積層フィルムを黒色アクリル板に光学粘着剤で貼りつけ、３波長蛍光管を装備した蛍光灯下で表面の状態を観察し、傷の本数を確認し、以下の基準で評価した。
【０１１７】
○：傷が見えない
△：１〜２本の傷が見える
×：３本以上の傷が見える。
【０１１８】
［ペン先磨耗性］
タッチパネル摺動試験機を用いて、５００ｇ荷重、ＮｉｎｔｅｎｄｏＤＳ（登録商標）用タッチペンで５０ｍｍを１００００往復し、ペン先の磨耗長さを測定した。
【０１１９】
［書き心地］
８人の被験者がＮｉｎｔｅｎｄｏＤＳ（登録商標）用タッチペンでコート層表面の書き心地を評価し、以下の基準で判定した。
【０１２０】
○：５人以上が紙に対する鉛筆の書き心地に似て書き心地が良好と評価した
×：４人以下が紙に対する鉛筆の書き心地に似て書き心地が良好と評価した。
【０１２１】
［材料］
透明ＰＥＴ基材フィルム：東洋紡（株）製「Ａ４３００」、厚み１００μｍ
ハードコートフィルムＡ：（株）きもと製「ＫＢフィルムＮ１０」
ハードコートフィルムＢ：（株）きもと製「ＫＢフィルムＮ３０」
多官能アクリレート：多官能アクリル系ＵＶ硬化モノマー（ジペンタエリスリトールペンタ乃至ヘキサアクリレート）、ダイセル・オルネクス（株）製「ＤＰＨＡ」
ウレタンアクリレート：多官能ウレタンアクリレート、美源スペシャリティケミカル（株）製「ＰＵ３２１０」
ウレタンエラストマー：ポリウレタンエラストマー、大日精化工業（株）製「ダイアロマーＥＸ００２」
セルロース誘導体：セルロースアセテートプロピオネート、イーストマン社製「ＣＡＰ」
アクリル粒子（５μｍ）：東洋紡（株）製「ＦＨ−Ｓ００５」、平均粒径５μｍ、架橋ポリメタクリル酸エステル粒子
アクリル粒子（８μｍ）：積水化成品工業（株）製「ＳＳＸ−１０８」、平均粒径８μｍ、架橋ポリメタクリル酸エステル粒子
アクリル粒子（１０μｍ）：東洋紡（株）製「ＦＨ−Ｓ０１０」、平均粒径１０μｍ、架橋ポリメタクリル酸エステル粒子
アクリル粒子（１５μｍ）：東洋紡（株）製「ＦＨ−Ｓ０１５」、平均粒径１５μｍ、架橋ポリメタクリル酸エステル粒子
アクリル粒子（２０μｍ）：積水化成品工業（株）製「ＳＳＸ−１２０」、平均粒径２０μｍ、架橋ポリメタクリル酸エステル粒子
開始剤Ａ：光重合開始剤、ＢＡＳＦジャパン（株）製「イルガキュア１８４」
開始剤Ｂ：光重合開始剤、ＢＡＳＦジャパン（株）製「イルガキュア９０７」
【０１２２】
実施例１〜３及び比較例４〜５
メチルエチルケトン、メトキシプロパノール及び１−ブタノールの混合溶媒［メチルエチルケトン／メトキシプロパノール／１−ブタノール＝４／３／３（容積比）］中に、表１に示す割合で組み合わせた樹脂成分及び粒子と、多官能アクリレート８０重量部に対して開始剤Ａ１．０重量部及び開始剤Ｂ１．０重量部とを配合し、材料の合計濃度が３０重量％の液状組成物を調製した。
【０１２３】
実施例４〜５及び比較例３
酢酸エチル及びイソプロパノールの混合溶媒［酢酸エチル／イソプロパノール＝６／４（容積比）］中に、表１に示す割合で組み合わせた樹脂成分及び粒子と、多官能アクリレート８０重量部（比較例３：多官能アクリレート５０重量部）に対して開始剤Ａ２．５重量部及び開始剤Ｂ２．５重量部とを配合し、材料の合計濃度が２５重量％の液状組成物を調製した。
【０１２４】
この液状組成物を用いて、透明ＰＥＴ基材フィルム上に、目的の膜厚に応じて、ワイヤーバー＃１２〜＃３６を用いて流延したのち、８０℃のオーブン内で１分間放置後、コートフィルムを紫外線照射装置（ウシオ電機（株）製、高圧水銀ランプ、紫外線照射量：５００ｍＪ／ｃｍ２）に通して、紫外線硬化処理を行い、塗工膜を硬化させてコート層（乾燥厚み７〜１３μｍ）を形成した。
【０１２５】
比較例１
透明積層フィルムとして、市販のハードコートフィルムＡを用いた。
【０１２６】
比較例２
透明積層フィルムとして、市販のハードコートフィルムＢを用いた。
【０１２７】
得られた透明積層フィルム及び市販のハードコートフィルムのヘイズ、全光線透過率、鉛筆硬度、ＳＷ耐久性、ペン先磨耗性、書き心地を評価した結果を表１に示す。
【０１２８】
【表１】
0006258249.tif 000002
【０１２９】
表１の結果から明らかなように、実施例の透明積層フィルムは、光学特性に優れ、ペン先の磨耗が小さい上に、書き心地も優れていた。特に、実施例４の透明積層フィルムは、ペン先磨耗が最も小さい上に、書き心地を満たしつつ、ヘイズが低く、視認性もより良好である。これに対して、比較例の透明積層フィルムは、前記特性を両立できなかった。
【産業上の利用可能性】
【０１３０】
本発明の透明積層フィルムは、ペンを用いて入力される各種のデバイス、例えば、ＰＣ、テレビ、携帯電話（スマートフォン）、電子ペーパー、遊技機器、モバイル機器、時計、電卓などの電気・電子又は精密機器の表示部において、表示装置（液晶表示装置、プラズマディスプレイ装置、有機又は無機ＥＬ表示装置など）と組み合わせて用いられるペン入力型タッチパネル（特に、ＩＴＯグリッド方式を採用する投影型静電容量方式タッチパネルのディスプレイ）、ペンタブレットなどのコンピュータ用ポインティングデバイスなどに利用できる。なかでも、透明性に優れ、低ヘイズである透明積層フィルムは、視認性に優れるため、透過型ディスプレイに対して有用であり、さらに細いペン先のペンでも書き心地にも優れるため、電磁誘導法式のペン入力システムを備えた透過型ディスプレイに対して特に有用である。